(57)【要約】    【課題】  高い光拡散性及び高い光透過性を有する光拡散シートを提供することにある。    【解決手段】    ポリスチレン系樹脂が含有され、シートの面１ｃｍ2 当たりの気泡個数が１×１０7 個以上であり、厚さが０．３〜１．０ｍｍであることを特徴とする光拡散シートを提供する。【選択図】  なし【特許請求の範囲】
【請求項１】
ポリスチレン系樹脂が含有され、シートの面１ｃｍ2 当たりの気泡個数が１×１０7 個以上であり、厚さが０．３〜１．０ｍｍであることを特徴とする光拡散シート。
【請求項２】
ライトボックスに取り付けた際に、２次元色彩輝度計による平均輝度の測定値が１３００ｃｄ／ｍ2 以上である請求項１記載の光拡散シート。
【請求項３】
発泡剤として二酸化炭素を使用して作製されたものである請求項１又は２記載の光拡散シート。
【請求項４】
ポリスチレン系樹脂が含有され、シートの面１ｃｍ2 当たりの気泡個数が１×１０7 個以上であり、厚さが０．３〜１．０ｍｍとなるように光拡散シートを製造することを特徴とする光拡散シートの製造方法。
【請求項５】
請求項１〜３の何れか１項に記載の光拡散シート及び光源を備えてなる発光装置。
【発明の詳細な説明】
【技術分野】
【０００１】
本発明は、光拡散シート、光拡散シートの製造方法、および発光装置に関する。
【背景技術】
【０００２】
従来より、この種の光拡散シートは、例えば、照明カバーやディスプレイの光拡散板等として用いられている。
【０００３】
斯かる光拡散シートとしては、例えば、棒状の気泡が分散しており、その棒状の気泡の軸方向がシート面と平行に且つ一方向に向けられている異方性拡散シート（例えば、特許文献１）や、基材として樹脂を用い、発泡倍率が１．５以下であって平均粒子径が０．５〜５０μｍの気泡を含み、全光線透過率が４０〜８０％、平行線透過率が６．５％以下である光拡散板（例えば、特許文献２）などが公知である。
【先行技術文献】
【特許文献】
【０００４】
【特許文献１】特開２００４−０７９５２２号公報
【特許文献２】特開２００６−２７６８３８号公報
【発明の概要】
【発明が解決しようとする課題】
【０００５】
ところで、光拡散シートは、例えば、室内照明器具のカバーとして用いられる場合には、室内全体に光を照射すべく高い光拡散性が求められ、更に、エネルギー効率の観点から光源からの光をできる限り室内に照射し得るように高い光透過性が求められている。
【０００６】
しかしながら、従来の光拡散シートでは、より一層高い光拡散性を有し且つより一層高い光透過性を有するものが求められている昨今に於いては、斯かる要望を十分には満足することができない。
【０００７】
本発明は、上記問題点に鑑み、高い光拡散性及び高い光透過性を有する光拡散シートを提供することを課題とする。
【課題を解決するための手段】
【０００８】
本発明は、ポリスチレン系樹脂が含有され、シートの面１ｃｍ2 当たりの気泡個数が１×１０7 個以上であり、厚さが０．３〜１．０ｍｍであることを特徴とする光拡散シートにある。
【０００９】
また、本発明は、ポリスチレン系樹脂が含有され、シートの面１ｃｍ2 当たりの気泡個数が１×１０7 個以上であり、厚さが０．３〜１．０ｍｍとなるように光拡散シートを製造することを特徴とする光拡散シートの製造方法にある。
【００１０】
さらに、本発明は、前記光拡散シート及び光源を備えてなる発光装置にある。
【発明の効果】
【００１１】
本発明によれば、高い光拡散性及び高い光透過性を有する光拡散シート及び発光装置を提供し得る。
【図面の簡単な説明】
【００１２】
【図１】一実施形態に係る円環ダイの断面略図。
【発明を実施するための形態】
【００１３】
以下、添付図面を参照しつつ、本発明の一実施形態について説明する。
【００１４】
さらに、本発明の光拡散シートは、シートの面１ｃｍ2 当たりの気泡個数が１×１０7 個以上である。本発明の光拡散シートは、シートの面１ｃｍ2 当たりの気泡個数が１×１０7 個以上であることにより、高い光拡散性を有するという利点がある。
尚、前記シートの面とは、厚み方向と垂直の面のことを意味し、また、光源から光が照射される面のことを意味する。
また、本発明の光拡散シートは、シートの面１ｃｍ2 当たりの気泡個数が、好ましくは１×１０7 〜５×１０7 個、より好ましくは２×１０7 〜３×１０7 個である。本発明の光拡散シートは、シートの面１ｃｍ2 当たりの気泡個数が２×１０7 個以上であることにより、本発明の光拡散シートが発光装置に取り付けられた際に発光装置からの照度がより均一になるという利点がある。また、本発明の光拡散シートは、シートの面１ｃｍ2 当たりの気泡個数が５×１０7 個以下であることにより、発光装置からの照度の低下を抑えることが出来るという利点がある。
【００１５】
尚、「シートの面１ｃｍ2 当たりの気泡個数」は、実施例に記載の方法で求めることができる。
【００１６】
また、本発明の光拡散シートは、厚さが、０．３〜１ｍｍ、好ましくは０．５〜１ｍｍである。本発明の光拡散シートは、厚さが０．３ｍｍ以上であることにより、光拡散性が高いという利点があり、更に、シート自体の強度が高いという利点もある。また、本発明の光拡散シートは、厚さが１ｍｍ以下であることにより、全光線透過率が高くなり、光透過性が高いという利点がある。
【００１７】
さらに、本発明の光拡散シートは、ライトボックスに取り付けた際に２次元色彩輝度計による平均輝度の測定値が、好ましくは１３００ｃｄ／ｍ2 以上、より好ましくは１５００ｃｄ／ｍ2 以上である。本発明の光拡散シートは、ライトボックスに取り付けた際に２次元色彩輝度計による平均輝度の測定値が１３００ｃｄ／ｍ2 以上であることにより、必要な照度を確保することができる。
尚、「ライトボックスに取り付けた際に２次元色彩輝度計による平均輝度」は、実施例に記載の方法で求めることができる。
【００１８】
また、本発明の光拡散シートは、全光線透過率が、好ましくは２０％以上、より好ましくは２５％以上である。本発明の光拡散シートは、全光線透過率が２０％以上であることにより、本発明の光拡散シートが発光装置に取り付けられた際に発光装置からの照度がより一層高くなるという利点がある。
【００１９】
本発明の光拡散シートは、密度が、好ましくは３０〜６０ｋｇ／ｍ3 であり、より好ましくは３５〜５０ｋｇ／ｍ3 である。
本発明の光拡散シートは、密度が３０ｋｇ／ｍ3 以上であることにより、製造がしやすいという利点を有する。
また、本発明の光拡散シートは、密度が６０ｋｇ／ｍ3 以下であることにより、軽量なものとなりかつ柔軟性が高いものとなるという利点を有する。また、本発明の光拡散シートは、軽量なものとなりかつ柔軟性が高いものとなることにより、種々の光源に対して設置が容易になるという利点がある。
【００２０】
さらに、本発明の光拡散シートは、好ましくは、シート表面の少なくとも片面において気泡の断面が露出しており、さらに好ましくは、シート表面の両面において気泡の断面が露出している。本発明の光拡散シートは、シート表面の少なくとも片面において気泡の断面が露出していることにより、本発明の光拡散シートが発光装置に取り付けられた際に、光源からシート表面に照射された光が反射されてしまうのを抑制することができるため、照度がより一層高くなるという利点があり、また、効率良く光を拡散させ得るという利点もある。
尚、該シート表面は、厚み方向と垂直の面の表面を意味する。
【００２１】
さらに、本発明の光拡散シートは、ポリスチレン系樹脂を含有してなる。
前記ポリスチレン系樹脂としては、ポリスチレン、ハイインパクトポリスチレン、スチレン−αメチルスチレン共重合体など、公知のポリスチレン系樹脂を１種若しくは複数混合したものが挙げられる。本発明の光拡散シートは、コストを抑えるという観点や、発泡性が良好であるという観点から、ポリスチレン系樹脂としてポリスチレンが好ましい。
前記ポリスチレン系樹脂は、スチレン単量体単位を、好ましくは５０質量％以上、より好ましくは７０質量％以上、さらにより好ましくは９０質量％以上含んでなる。
【００２２】
本発明の光拡散シートは、上記の如く構成されてなるが、次ぎに、本発明の光拡散シー
トを製造する、本発明の光拡散シートの製造方法について説明する。
【００２３】
本発明の光拡散シートの製造方法は、ポリスチレン系樹脂が含有され、シートの面１ｃｍ2 当たりの気泡個数が１×１０7 個以上であり、厚さが０．３〜１．０ｍｍとなるように光拡散シートを製造する。
【００２４】
以下に、本実施形態の光拡散シートの製造方法について説明する。
【００２５】
本実施形態の光拡散シートの製造方法は、前記ポリスチレン系樹脂と気泡核剤とを押出機にて溶融混練して気泡核剤含有樹脂組成物を得る。
【００２６】
前記押出機としては、単軸押出機、二軸押出機、タンデム型押出機等が挙げられる。本実施形態に於いては、押出条件の調整がしやすいという観点から、タンデム型押出機が好適に用いられる。
【００２７】
前記気泡核剤は、前記ポリスチレン系樹脂を発泡させる際に、気泡核の生成を促すものであり、気泡の微細化と均一性に効果を示すものである。
前記気泡核剤としては、例えば、無機化合物、有機化合物、不活性ガス等が挙げられる。前記無機化合物としては、例えば、タルク、マイカ、シリカ、珪藻土、アルミナ、酸化チタン、酸化亜鉛、酸化マグネシウム、水酸化マグネシウム、水酸化アルミニウム、水酸化カルシウム、炭酸カリウム、炭酸カルシウム、炭酸マグネシウム、硫酸カリウム、硫酸バリウム、炭酸水素ナトリウム、ガラスビーズ等が挙げられる。前記有機化合物としては、ポリテトラフルオロエチレン、アゾジカルボンアミド、炭酸水素ナトリウムとクエン酸との混合物等が挙げられる。前記不活性ガスとしては、窒素等が挙げられる。前記気泡核剤の中で、無機化合物としてはタルクが好ましく、有機化合物としてはポリテトラフロオロエチレンが好ましい。尚、気泡核剤としては、１種単独のものを用いても、２種以上混合されたものを用いてもよい。
前記気泡核剤の量としては、前記ポリスチレン系樹脂１００重量部に対して、好ましくは０．０１〜５重量部、より好ましくは０．１〜３重量部である。
本実施形態の光拡散シートの製造方法において、前記気泡核剤は、そのものの形態でポリスチレン系樹脂と混合してもよく、また、マスターバッチに含有された形態でポリスチレン系樹脂と混合してもよい。
また、本実施形態の光拡散シートの製造方法において、前記気泡核剤を前記ポリスチレン系樹脂とともに混合してから押出機に供給してもよく、また、前記気泡核剤と前記ポリスチレン系樹脂とを混合せずに押出機に供給してもよい。
前記マスターバッチの基材樹脂としては、ポリスチレン系樹脂に対する相溶性がよいものであれば、特に限定されるものではないが、例えば、ポリスチレン、ハイインパクトポリスチレン等を好適に使用することができる。
【００２８】
本実施形態の光拡散シートの製造方法は、任意成分として、発泡成形に通常用いられる各種添加剤を用いても良い。
前記添加剤としては、例えば、耐候性安定剤、光安定剤、顔料、染料、難燃剤、結晶核剤、可塑剤、滑剤、界面活性剤、分散剤、紫外線吸収剤、酸化防止剤、充填剤、補強剤、帯電防止剤等が挙げられる。これらの内、界面活性剤は、すべり性及びアンチブロッキング性を向上させるものである。また、分散剤は、無機充填剤の分散性を向上させるものである。該分散剤としては、例えば、高級脂肪酸、高級脂肪酸エステル、高級脂肪酸アミド等が挙げられる。
前記添加剤の添加量は、本発明の効果を損なわない範囲内であれば、適宜設定することができ、例えば、通常の熱可塑性樹脂の発泡成形に用いられる添加量を採用することができる。
前記添加剤は、取り扱いが容易になるという観点や、添加剤が粉末状の場合に粉末飛散によって製造環境汚染が生じてしまう虞を抑制することができるという観点から、マスターバッチに含有された状態で用いることが好ましい。
【００２９】
また、本実施形態の光拡散シートの製造方法は、気泡核剤含有樹脂組成物と発泡剤とを押出機で混合混練して発泡剤含有樹脂組成物を得、押出発泡法を用いて押出機と該押出機に取り付ける金型により該発泡剤含有樹脂組成物を発泡させて発泡体を得る。
【００３０】
本実施形態では、前記発泡剤として、二酸化炭素が好適に用いる。
また、本実施形態では、他の発泡剤を用いる場合よりも発泡体の気泡を微細に形成することができるという観点から、前記二酸化炭素として、超臨界状態の二酸化炭素、亜臨界状態の二酸化炭素、又は液化された二酸化炭素を好適に用いる。
本実施形態では、形成しようとする発泡体の密度（即ち、形成しようとする光拡散シートの密度）に応じて前記発泡剤の量を適宜調整する。
前記発泡剤の量は、好ましくは、前記ポリスチレン系樹脂１００重量部に対して、好ましくは１〜１２重量部、より好ましくは２〜１０重量部、さらにより好ましくは３〜８重量部である。本実施形態は、前記発泡剤の量が前記ポリスチレン系樹脂１００重量部に対して１重量部以上であることにより、発泡体の密度を低く抑えることができ、形成される光拡散シートの軽量性や柔軟性が向上するという利点がある。また、本実施形態は、前記発泡剤の量が前記ポリスチレン系樹脂１００重量部に対して１２重量部以下であることにより、金型内で発泡が生じてしまうこと、破泡が生じてしまうこと、或いは、発泡体に大きな空隙が生じてしまうことが抑制されるという利点がある。
【００３１】
前記金型としては、図１に示されるような円環ダイ、即ち、樹脂流路の絞りにより形成された気泡生成部２と、生成した気泡の成長及び発泡体表面の平滑化を行う発泡体成形部１とを有している円環ダイが好適に用いられる。本実施形態では、前記金型として該円環ダイを用いることにより、発泡体成形部１における適度なすべり抵抗によって気泡生成部２でのコルゲートの発生を抑制することができ、表面が平滑である発泡体を得ることができる。
尚、前記コルゲートとは、円環ダイから出た発泡体が堆積膨張による円周方向の線膨張分を吸収するために波打ちしてできる、多数の山谷状のヒダのことである。
【００３２】
本実施形態の光拡散シートの製造方法では、押出発泡する際、気泡生成部２での樹脂の吐出速度Ｖは、好ましくは３０〜２００ｋｇ／（ｃｍ2 ・ｈｒ）、より好ましくは４０〜１５０ｋｇ／（ｃｍ2 ・ｈｒ）、さらにより好ましくは４０〜１００ｋｇ／（ｃｍ2 ・ｈｒ）である。また、本実施形態の光拡散シートの製造方法では、押出発泡する際、円環ダイ直前での樹脂圧力が、好ましくは７〜３０ＭＰａ、より好ましくは１０〜２５ＭＰａである。本実施形態の光拡散シートの製造方法では、これらの条件による押出発泡により、発泡剤含有樹脂組成物の発泡性を向上させることができるという利点があり、更には、得られる発泡体の気泡を微細化させることができるとともに該気泡の膜の強度がより高まるという利点もある。本実施形態では、これらの条件により、得られる発泡体を加工する際の加工性が向上し、例えば、気泡断面を露出させるためのスライス加工が容易に実施することができるという利点がある。
【００３３】
また、本実施形態の光拡散シートの製造方法は、前記吐出速度Ｖが３０ｋｇ／（ｃｍ2 ・ｈｒ）以上であることにより、気泡の微細化が容易となるという利点があり、また、発泡体の密度を低くすることも容易となるという利点もある。
また、本実施形態の光拡散シートの製造方法は、前記吐出速度Ｖが２００ｋｇ／（ｃｍ2 ・ｈｒ）以下であることにより、金型の気泡生成部２で樹脂が発熱して気泡破れが生じる虞を抑制することができ、発泡体の密度を低くすることができるという利点があり、また、皺状のコルゲートが発生し難くなり気泡径が均一となり発泡体の表面の平滑性が高まるという利点もある。
前記吐出速度Ｖは、円環ダイの気泡生成部２の断面積、押出吐出量により適宜調整される。
本実施形態の光拡散シートの製造方法では、前記気泡生成部２の断面積を調整する方法として、金型の気泡生成部２の長さ（フラット金型の場合）や口径（円環ダイの場合）を変える方法と、金型の気泡生成部２の間隔（フラット金型又は円環ダイの場合）を変える方法が挙げられる。
前記気泡生成部２とは、円環ダイアウト側金型５と円環ダイイン側金型４とで形成される樹脂流路（発泡剤含有樹脂組成物流路部３）が狭まり、前記発泡体成形部１に続く手間の流路間隔が最も小さくなった部分のことを言う。
また、発泡体成形部１の金型表面は、高温の樹脂が付着することを防止し、適度なすべり抵抗を持たせるために、ブラスト処理をした後メッキ処理された梨地状とすることが好ましい。梨地の表面粗度（Ｒａ）は、好ましくは０．４ａ〜３．２ａ、より好ましくは０．５ａ〜２．０ａである。
【００３４】
さらに、本実施形態の光拡散シートの製造方法は、円環ダイ直前での樹脂圧力が７ＭＰａ以上であることにより、円環ダイの気泡生成部２より手前部分で気泡が生成し始めてしまうことを抑制することができ、良好な発泡体を得ることができるという利点がある。また、本実施形態の光拡散シートの製造方法は、円環ダイ直前での樹脂圧力が３０ＭＰａ以下であることにより、押出機での負荷を抑制することができるという利点があり、また、発泡剤を注入する際の圧力が高くなりすぎて発泡剤が圧入し難くなる虞を抑制することができるという利点もある。
前記円環ダイ直前での樹脂圧力は、溶融樹脂粘度、押出吐出量、及び円環ダイの気泡生成部２の断面積によって適宜調整される。
前記溶融樹脂粘度は、押出機内の樹脂組成物の粘度、発泡剤の添加量、及び溶融樹脂温度によって適宜調整される。
尚、本明細書での溶融樹脂温度とは、円環ダイ直前での樹脂圧力を測定する直管金型において、溶融樹脂に直接接触させる形で取り付けられた熱電対にて測定された温度を意味する。
前記溶融樹脂温度は、概ね本実施形態で用いるポリスチレン系樹脂のガラス転移温度より３０℃〜５０℃高い範囲とすることが、発泡性を高めるという観点から好ましい。本実施形態の光拡散シートの製造方法は、溶融樹脂温度をガラス転移温度より３０℃以上高くすることにより、粘度が高くなりすぎず押出条件が安定しやすくなって、押出機負荷を抑制することが出来るという利点がある。また、本実施形態の光拡散シートの製造方法は、溶融樹脂温度をガラス転移温度より５０℃以下高い状態にすることにより、発泡後の樹脂の固化のスピードが発泡スピードに追いつかずに破泡が生じてしまう虞が抑制され、発泡体の密度を低くすることができるという利点がある。
【００３５】
また、本実施形態の光拡散シートの製造方法は、前記発泡体をカッター等で切開し、発泡シートを得、該発泡シートの表皮をスライス加工によって除去して、スライス発泡シートを得る。
本実施形態の光拡散シートの製造方法は、発泡シートの表皮をスライス加工によって除去することにより、シートの気泡断面を露出させることができる。
該スライス加工で用いるスライス加工機としては、刃物が回転するタイプのものなどの公知のものを使用できる。
【００３６】
本実施形態の光拡散シートの製造方法は、前記スライス発泡シート１枚を光拡散シートとしてもよく、スライス発泡シート複数枚重ねたものを光拡散シートとしてもよい。
本実施形態の光拡散シートの製造方法は、スライス発泡シートを複数枚重ねる場合、光透過性を高めるという観点から、枚数を４枚以下とすることが好ましい。
【００３７】
次に、本発明の発光装置について説明する。
本発明の発光装置は、本発明の光拡散シート及び光源を備えてなる発光装置である。
前記光源としては、例えば、ＬＥＤ、蛍光灯、電球等が挙げられる。
【００３８】
尚、本発明の光拡散シート、本実施形態の光拡散シートの製造方法、及び本発明の発光装置は、上記構成により、上記利点を有するものであったが、本発明の光拡散シート及び光拡散シートの製造方法は、上記構成に限定されず、適宜設計変更可能である。
【００３９】
例えば、本実施形態の光拡散シートの製造方法は、気泡核剤含有樹脂組成物を用いるが、本発明の光拡散シートの製造方法は、気泡核剤を用いない態様であってもよく、その場合には、ポリスチレン系樹脂と発泡剤とを混合混練して発泡剤含有樹脂組成物を得てもよい。
【実施例】
【００４０】
次に、実施例および比較例を挙げて本発明についてさらに具体的に説明する。
【００４１】
（実施例１）
まず、口径が６５ｍｍの第一押出機の先端に、口径が７５ｍｍの第二押出機を接続してなるタンデム押出機を用意した。
次に、ポリスチレン系樹脂（ＰＳジャパン社製、ＧＰＰＳ  Ｐ９３０５）と、該ポリスチレン系樹脂（ＰＳジャパン社製、ＧＰＰＳ  Ｐ９３０５）に対して０．０５重量部の、シート表面平滑剤としてのステアリン酸亜鉛とを第一押出機に供給して溶融混練して表面平滑剤含有樹脂組成物を得た。
そして、前記ポリスチレン系樹脂１００重量部に対して、発泡剤としての超臨界状態の二酸化炭素を６．０重量部第一押出機に圧入し、溶融状態の表面平滑剤含有樹脂組成物と発泡剤とを均一に混合混練して発泡剤含有樹脂組成物を得、溶融した発泡剤含有樹脂組成物を第二押出機に連続的に供給して溶融混練しつつ発泡に適した樹脂温度に冷却した。
次に、第二押出機の先端に取り付けた金型の円環ダイ（気泡生成部の口径φ：６２ｍｍ、発泡体成形部の出口部分の口径φ：８９ｍｍ）から、吐出量３０ｋｇ／ｈｒ、樹脂温度１４０℃、円環ダイ直前での樹脂圧力１８．５ＭＰａの条件下で前記発泡剤含有樹脂組成物を押出発泡させて、円環ダイの発泡体成形部において円筒上の発泡体を成形した。
そして、該発泡体を冷却されているマンドレル上に添わせるとともに該発泡体の外面部分にエアリングからのエアーを吹き付けることにより、該発泡体を冷却成形した。
次に、マンドレル上の一点でカッターにより該冷却された円筒状の発泡体を切開することにより、発泡シートを得た。
次に、得られた発泡シートをスプリッティングマシン（フォーチュナー社製「ＡＢ−３２０Ｄ」）によりスライス加工することにより両面の表皮部分を除去して、厚み０．５ｍｍの両面に気泡断面が露出したスライス発泡シートを得た。
そして、光拡散シートとして該スライス発泡シートを後述する各種試験（密度、全光線透過率、ヘイズ値、平均気泡径、シートの厚さ、メルトフローレート、平均輝度（Ｂ）、および光源間輝度高低差（ΔＢ））に供した。
尚、平均輝度（Ｂ）および光源間輝度高低差（ΔＢ）は、発泡体の成形の際の押出方向と、ライトボックスの蛍光灯の長手方向とが平行となるように、光拡散シートをライトボックスに設置して測定した。
【００４２】
（実施例２）
スライス発泡シートの厚さを０．６ｍｍとしたこと以外は、実施例１と同様に光拡散シートを作製し、また、実施例１と同様に各種試験を実施した。
【００４３】
（実施例３）
発泡体の成形の際の押出方向と、ライトボックスの蛍光灯の長手方向とが垂直となるように、光拡散シートとしてのスライス発泡シートをライトボックスに設置して、平均輝度（Ｂ）および光源間輝度高低差（ΔＢ）を測定したこと以外は、実施例１と同様に各種試験を実施した。
【００４４】
（比較例１）
実施例２と同様な方法で作製したスライス発泡シート２枚を、発泡体の成形の際の押出方向が同じ方向となるように、重ね合わせて１．５ｍｍの光拡散シートとし、発泡体の成形の際の押出方向と、ライトボックスの蛍光灯の長手方向とが垂直となるように、光拡散シートをライトボックスに設置して、平均輝度（Ｂ）および光源間輝度高低差（ΔＢ）を測定したこと以外は、実施例１と同様に光拡散シートを作製し、また、実施例１と同様に各種試験を実施した。
【００４５】
（比較例２）
実施例１で作製した発泡シートの代わりに、ポリスチレンペーパー（積水化成品工業社製、エスレンシートＨ３５０Ａ−２００）を用いたこと以外は、実施例１と同様に光拡散シートを作製し、また、実施例１と同様に各種試験を実施した。
【００４６】
実施例及び比較例の発泡シート及び光拡散シートを以下の試験に供した。
【００４７】
（密度）
密度は、ＪＩＳ  Ｋ  ７２２２−１９９９記載の方法に準拠して測定した。
具体的には、発泡シートから１０ｃｍ3 以上（半硬質及び軟硬質材料の場合は１００ｃｍ3 以上）の試験片を、試料の元のセル構造を変えないように切断し、その質量を測定し、次式により密度を算出した。
密度（ｋｇ／ｍ3 ）＝試験片質量（ｇ）／試験片体積（ｃｍ3 ）×１０3 
【００４８】
（全光線透過率、及びヘイズ値）
全光線透過率及びヘイズ値は、ＪＩＳ  Ｋ  ７３６１記載の方法に準拠して測定した。
具体的には、発泡シートから５０×５０ｍｍの試験片を３点切り出し、ヘーズメーター（ＨＭ−１５０型、村上色彩技術研究所社製）に試験片を供し、全光線透過率及びヘイズ値を測定した。試験片３点の光線透過率及びヘイズ値の測定値を平均したものを、発泡シートの光線透過率及びヘイズ値とした。
【００４９】
（平均気泡径）
平均気泡径は、ＡＳＴＭ  Ｄ２８４２−６９の試験方法に準拠して測定した。
具体的には、発泡シートをＭＤ方向（押出方向）及びＴＤ方向（押出方向に直行する方向）に沿って切断し、それぞれの切断面の中央部を走査型電子顕微鏡（Ｓ−３０００Ｎ、日立製作所社製）で拡大して撮影した。
次に、撮影した画像をＡ４用紙上に印刷し、画像上に長さ６０ｍｍの直線を１本描いた。なお、ＭＤ方向に切断した切断面については、ＭＤ方向に平行に直線を描き、ＴＤ方向に切断した切断面については、ＴＤ方向に平行に直線を描いた。
なお、直線上に気泡が１０〜２０個存在するように、上記電子顕微鏡での拡大倍率を調整した。
上記直線上に存在する気泡数から気泡の平均弦長（ｔ）を下記式により算出し、この平均弦長（ｔ）を各方向（ＭＤ方向、ＴＤ方向）の平均気泡径とした。
平均弦長（ｔ）＝６０／（気泡数×写真の倍率）
なお、直線を描くにあたっては、できるだけ直線が気泡に点接触することなく貫通した状態となるようにする。また、一部の気泡が直線に点接触してしまう場合には、この気泡も気泡数に含め、さらに、直線の両端部が気泡を貫通することなく、気泡内に位置した状態となる場合には、直線の両端部が位置している気泡も気泡数に含める。
そして、下記式のように、得られたＭＤ方向の気泡径（ＤMD）とＴＤ方向の気泡径（ＤTD）との相加平均値を発泡シートの平均気泡径とした。
平均気泡径＝（ＤMD＋ＤTD）／２
【００５０】
（気泡密度）
気泡密度（個／ｃｍ3 ）は、前記平均気泡径（Ｃ：ｍｍ）と、ＪＩＳ  Ｋ７１１２−１９９９に基づきポリスチレン系樹脂を非発泡な状態で測定したときの密度（ρ：ｋｇ／ｍ3 ）と、ＪＩＳ  Ｋ７２２２−１９９９に基づき測定される発泡シートの見かけ密度（Ｄ：ｋｇ／ｍ3）とから下記式により計算することが求めた。
気泡密度（個／ｃｍ3 ）＝（ρ／Ｄ−１）／｛（４／３）×π×（Ｃ／１０／２）3 ｝
【００５１】
（スライス発泡シート及び光拡散シートの厚さ）
スライス発泡シート及び光拡散シートの厚さは、ミツトヨ社製シックネスゲージにて測定した。
具体的には、スライス発泡シートのＭＤ方向１０ｍ毎（１０ｍ未満の場合は両端２カ所）でシートのＴＤ方向にシート幅を１２等分した点においてシックネスゲージを用いて測定した厚みの平均値をスライス発泡シートの厚みとし、光拡散シートは用いたスライスシートの厚みから算出したものを、光拡散シートの厚みとした。
【００５２】
（シートの面１ｃｍ2 当たりの気泡数）
光拡散シートに関して、シートの面１ｃｍ2 当たりの気泡数（個）は、気泡密度（個数／ｃｍ3 ）と光拡散シートの厚さ（ｃｍ）とから算出した。
シートの面１ｃｍ2 当たりの気泡数（個）＝気泡密度（個数／ｃｍ3 ）×厚さ（ｃｍ）
【００５３】
（平均輝度（Ｂ））
平均輝度（Ｂ）は、ライトボックス（ＮＥＷ５０００インバーター、富士フィルムイメージング社製）と、２次元色彩輝度計（ＣＡ２０００、コニカミノルタ社製）を用いて下記の条件下で測定した。
まず、ライトボックス上面の乳白色光拡散板を取り外し平面上に設置し、２次元色彩輝度計のＣＣＤカメラのレンズ位置をライトボックスの上面から５０ｃｍ上部にセットした。尚、このとき、ライトボックスとＣＣＤカメラの中心軸が一致するようにセットした。
そして、測定を開始する前にライトボックスを予め１時間程度点灯させておき、照度が安定してから光拡散シートをライトボックス上面（蛍光灯上部からの距離約２０ｍｍ）に弛まないように固定して、２次元色彩輝度計にて、ライトボックスの発光面内の平均輝度を測定した。
【００５４】
（光源間輝度高低差（ΔＢ））
上記平均輝度の測定と同時に、ライトボックス内の２本の蛍光灯管の光源間輝度高低差を測定した。すなわち、ライトボックス中央部、蛍光灯の長手方向に垂直な方向に発光面内を５０分割して、４ｍｍ矩形面での輝度をスポットで測定し、２本の蛍光灯を縦断するところでの最高輝度と、蛍光灯間に生じる最低輝度との差を光源間輝度高低差とした。この光源間輝度高低差は、光拡散性能の指標として用いた。
【００５５】
上記試験の結果を表２に示す。尚、表２〜４の総合評価は、表１の基準をもとにしたものである。
【００５６】
【表１】
2011075890.tif 000002
【００５７】
【表２】
2011075890.tif 000003
【００５８】
表２に示すように、本発明の範囲内である実施例１〜３は、１ｃｍ2 当たりのシート内気泡数が本発明の範囲内よりも小さい比較例２に比して、光源間輝度高低差が低いこと、即ち、光拡散性が高いことが示された。また、本発明の範囲内である実施例１〜３は、厚さが本発明の範囲内よりも大きい比較例１に比して、平均輝度が高いこと、即ち、光透過性が高いことが示された。
【符号の説明】
【００５９】
１：発泡体成形部、２：気泡生成部、３：発泡剤含有樹脂組成物流路部、４：円環ダイイン側金型、５：円環ダイアウト側金型
【図１】
2011075890.tif 000004